(57)【要約】  本発明の熱可塑性樹脂組成物は、（Ａ）（Ａ１）ゴム変性芳香族ビニル系グラフト共重合体；（Ａ２）ＡＳＴＭ  Ｄ  １２３８基準によって測定された流動指数が約５ｇ／１０ｍｉｎ〜約８ｇ／１０ｍｉｎの芳香族ビニル系共重合体樹脂；および（Ａ３）α−メチルスチレン共重合体を含む熱可塑性樹脂１００重量部；（Ｂ）酸化亜鉛約０．１重量部〜約１０重量部；を含み、前記酸化亜鉛はフォトルミネッセンス（Ｐｈｏｔｏ  Ｌｕｍｉｎｅｓｃｅｎｃｅ）測定時、３７０ｎｍ〜３９０ｎｍ領域のピークＡと４５０ｎｍ〜６００ｎｍ領域のピークＢとの強度比（Ｂ／Ａ）が約０．０１〜約１であり、ＢＥＴ分析装置で測定したＢＥＴ表面積が約１０ｍ２／ｇ以下であることを特徴とする。【特許請求の範囲】
【請求項１】
（Ａ）（Ａ１）ゴム変性芳香族ビニル系グラフト共重合体；（Ａ２）ＡＳＴＭ  Ｄ  １２３８基準によって測定された流動指数が約５ｇ／１０ｍｉｎ〜約８ｇ／１０ｍｉｎの芳香族ビニル系共重合体樹脂；および（Ａ３）α−メチルスチレン共重合体を含む熱可塑性樹脂１００重量部；
（Ｂ）酸化亜鉛約０．１重量部〜約１０重量部；を含み、
前記酸化亜鉛はフォトルミネッセンス（Ｐｈｏｔｏ  Ｌｕｍｉｎｅｓｃｅｎｃｅ）測定時、３７０ｎｍ〜３９０ｎｍ領域のピークＡと４５０ｎｍ〜６００ｎｍ領域のピークＢとの強度比（Ｂ／Ａ）が約０．０１〜約１であり、ＢＥＴ分析装置で測定したＢＥＴ表面積が約１０ｍ２／ｇ以下である、熱可塑性樹脂組成物。
【請求項２】
前記（Ａ２）芳香族ビニル系共重合体樹脂は、重量平均分子量が約８５，０００ｇ／ｍｏｌ〜約１５０，０００ｇ／ｍｏｌである、請求項１に記載の熱可塑性樹脂組成物。
【請求項３】
前記（Ａ３）α−メチルスチレン共重合体は、α−メチルスチレン約６５重量％〜約８０重量％およびアクリロニトリル約２０重量％〜約３５重量％の共重合体である、請求項１に記載の熱可塑性樹脂組成物。
【請求項４】
前記（Ａ３）α−メチルスチレン共重合体は、重量平均分子量が約１３０，０００ｇ／ｍｏｌ〜約１８０，０００ｇ／ｍｏｌである、請求項１に記載の熱可塑性樹脂組成物。
【請求項５】
前記熱可塑性樹脂組成物は下記数式１を満足する、請求項１に記載の熱可塑性樹脂組成物：
【数１】
2020514439.tif 000013
前記数式１において、ＭＡ２は（Ａ２）芳香族ビニル系共重合体樹脂の重量平均分子量であり、ＭＡ３は（Ａ３）α−メチルスチレン共重合体の重量平均分子量である。
【請求項６】
前記（Ａ２）芳香族ビニル系共重合体樹脂と前記（Ａ３）α−メチルスチレン共重合体との重量比（（Ａ２）：（Ａ３））は、約５：１〜約１５：１である、請求項１に記載の熱可塑性樹脂組成物。
【請求項７】
前記熱可塑性樹脂（Ａ）は、（Ａ１）ゴム変性芳香族ビニル系グラフト共重合体約２０重量％〜約４５重量％；（Ａ２）芳香族ビニル系共重合体樹脂約４０重量％〜約７５重量％；および（Ａ３）α−メチルスチレン共重合体約３重量％〜約１５重量％を含む、請求項１に記載の熱可塑性樹脂組成物。
【請求項８】
前記酸化亜鉛は、平均粒子径（Ｄ５０）が約０．２μｍ〜約３μｍである、請求項１に記載の熱可塑性樹脂組成物。
【請求項９】
前記酸化亜鉛は、Ｘ線回折（Ｘ−ｒａｙ  ｄｉｆｆｒａｃｔｉｏｎ，ＸＲＤ）分析時、ピーク位置（ｐｅａｋ  ｐｏｓｉｔｉｏｎ）２θ値が約３５°〜約３７°の範囲であり、下記数式２による微結晶サイズ（ｃｒｙｓｔａｌｌｉｔｅ  ｓｉｚｅ）の値が約１，０００Å〜約２，０００Åであることを特徴とする、請求項１に記載の熱可塑性樹脂組成物：
【数２】
2020514439.tif 000014
上記数式２において、Ｋは形状係数（ｓｈａｐｅ  ｆａｃｔｏｒ）であり、λはＸ線波長（Ｘ−ｒａｙ  ｗａｖｅｌｅｎｇｔｈ）であり、βはＸ線回折ピーク（ｐｅａｋ）のＦＷＨＭ値（ｄｅｇｒｅｅ）であり、θはピーク位置値（ｐｅａｋ  ｐｏｓｉｔｉｏｎ  ｄｅｇｒｅｅ）である。
【請求項１０】
前記酸化亜鉛は、フォトルミネッセンス（Ｐｈｏｔｏ  Ｌｕｍｉｎｅｓｃｅｎｃｅ）測定時、３７０ｎｍ〜３９０ｎｍ領域のピークＡと４５０ｎｍ〜６００ｎｍ領域のピークＢとの強度比（Ｂ／Ａ）が約０．０１〜約０．５である、請求項１に記載の熱可塑性樹脂組成物。
【請求項１１】
前記（Ａ３）α−メチルスチレン共重合体と前記（Ｂ）酸化亜鉛との重量比は、約１．５：１〜約１５：１である、請求項１に記載の熱可塑性樹脂組成物。
【請求項１２】
前記熱可塑性樹脂組成物は、１２０℃で５時間の残留揮発成分（ＴＶＯＣ）が約１７８０Ａｒｅａ／ｇ以下であり、
１／８”厚でＡＳＴＭＤ２５６による衝撃強度が約１８ｋｇｆｃｍ／ｃｍ以上であり、
ＪＩＳ  Ｚ  ２８０１抗菌評価法によって、５ｃｍ×５ｃｍの大きさの試験片に黄色ブドウ状球菌および大腸菌を接種し、下記数式３に基づいて算出した黄色ブドウ状球菌に対する抗菌活性値が約２．０〜約７．０であり、大腸菌に対する抗菌活性値が約２．０〜約７．５である、請求項１に記載の熱可塑性樹脂組成物：
【数３】
2020514439.tif 000015
前記数式３において、Ｍ１はブランク（ｂｌａｎｋ）試験片に対する３５℃、ＲＨ９０％の条件で２４時間培養した後の細菌数であり、Ｍ２は熱可塑性樹脂組成物試験片に対する３５℃、ＲＨ９０％の条件で２４時間培養した後の細菌数である。
【請求項１３】
請求項１〜１２のいずれか１項に記載の熱可塑性樹脂組成物から形成された成形品。
【発明の詳細な説明】
【技術分野】
【０００１】
本発明は、熱可塑性樹脂組成物に関するものである。より具体的には、本発明は、低臭性、衝撃強度、耐クリープ性、流動性、耐熱性および抗菌性のバランスに優れた熱可塑性樹脂組成物に関する。
【背景技術】
【０００２】
熱可塑性樹脂として、アクリロニトリル−ブタジエン−スチレン共重合体樹脂（ＡＢＳ樹脂）等のゴム変性芳香族ビニル系共重合体樹脂は、機械的物性、加工性、外観特性等に優れるため、電気／電子製品の内／外装材、自動車の内／外装材、建築用外装材等に広く使用されている。
【０００３】
特に、ゴム変性芳香族ビニル系共重合体樹脂は、コストが安く、成形性に優れるため、３Ｄプリンティング用素材としても使用されているが、Ｏｕｔ−ｇａｓ（未反応の揮発性有機化合物）の量が多く、成形時または成形後にプラスチック臭が強く出るという欠点がある。
【０００４】
また、このような樹脂が、医療機器、おもちゃ、食品容器等の物理的な接触が起こる用途に使用される場合は、素材自体に抗菌性が要求される。特に、ＯＡ用素材に適用される場合は、耐クリープ性が重要となり、抗菌性と低臭性とが要求される。
【０００５】
従来は低臭効果のために水添する方法が提案されていたが、実際の工程での適用に困難があり、既存の工程設備に適用できないため、設備投資費用が付加的に発生する問題がある。
【０００６】
また、耐クリープ性の向上のために高分子量の芳香族ビニル共重合体を適用する方法が提案されたが、高分子量を適用する場合、流動性が低下するという問題が発生する。
【０００７】
よって、低臭性、衝撃強度、耐クリープ性、耐熱性、流動性および抗菌性のバランスに優れた熱可塑性樹脂組成物の開発が必要である。
【０００８】
本発明の背景技術は、韓国公開特許第２０１６−０００１５７２号公報等に開示されている。
【発明の概要】
【発明が解決しようとする課題】
【０００９】
本発明の目的は、低臭性、衝撃強度、耐クリープ性、耐熱性、流動性および抗菌性のバランスに優れた熱可塑性樹脂組成物を提供することにある。
【００１０】
本発明の他の目的は、別の難燃剤を付加しなくても優れた難燃性能を有する熱可塑性樹脂組成物を提供することにある。
【００１１】
本発明の前記およびその他の目的は、下記で説明する本発明によって全て達成することができる。
【課題を解決するための手段】
【００１２】
本発明の一つの観点は、熱可塑性樹脂組成物に関するものである。上記熱可塑性樹脂組成物は、（Ａ１）ゴム変性芳香族ビニル系グラフト共重合体；（Ａ２）ＡＳＴＭ  Ｄ  １２３８基準によって測定された流動指数が約５ｇ／１０ｍｉｎ〜約８ｇ／１０ｍｉｎの芳香族ビニル系共重合体樹脂；および（Ａ３）α−メチルスチレン共重合体を含む熱可塑性樹脂１００重量部；（Ｂ）酸化亜鉛約０．１重量部〜約１０重量部；を含み、前記酸化亜鉛はフォトルミネッセンス（Ｐｈｏｔｏ  Ｌｕｍｉｎｅｓｃｅｎｃｅ）測定時、３７０ｎｍ〜３９０ｎｍ領域のピークＡと４５０ｎｍ〜６００ｎｍ領域のピークＢとの強度比（Ｂ／Ａ）が約０．０１〜約１で、ＢＥＴ分析装置で測定したＢＥＴ表面積が約１０ｍ２／ｇ以下である。
【００１３】
具体例において、上記（Ａ２）芳香族ビニル系共重合体樹脂は、重量平均分子量が約８５，０００ｇ／ｍｏｌ〜約１５０，０００ｇ／ｍｏｌであり得る。
【００１４】
具体例において、上記（Ａ３）α−メチルスチレン共重合体は、α−メチルスチレン約６５重量％〜約８０重量％およびアクリロニトリル約２０重量％〜約３５重量％の共重合体であり得る。
【００１５】
具体例において、上記（Ａ３）α−メチルスチレン共重合体は、重量平均分子量が約１３０，０００ｇ／ｍｏｌ〜約１８０，０００ｇ／ｍｏｌであり得る。
【００１６】
具体例において、上記熱可塑性樹脂組成物は下記数式１を満足することができる。
【００１７】
【数１】
2020514439.tif 000002
【００１８】
上記数式１において、ＭＡ２は（Ａ２）芳香族ビニル系共重合体樹脂の重量平均分子量であり、ＭＡ３は（Ａ３）α−メチルスチレン共重合体の重量平均分子量である。
【００１９】
具体例において、上記（Ａ２）芳香族ビニル系共重合体樹脂と上記（Ａ３）α−メチルスチレン共重合体との重量比（（Ａ２）：（Ａ３））は、約５：１〜約１５：１であり得る。
【００２０】
具体例において、上記熱可塑性樹脂（Ａ）は、（Ａ１）ゴム変性芳香族ビニル系グラフト共重合体約２０重量％〜約４５重量％；（Ａ２）芳香族ビニル系共重合体樹脂約４０重量％〜約７５重量％；および（Ａ３）α−メチルスチレン共重合体約３重量％〜約１５重量％を含んでもよい。
【００２１】
具体例において、上記酸化亜鉛は、平均粒子径（Ｄ５０）が約０．２μｍ〜約３μｍであり得る。
【００２２】
具体例において、上記酸化亜鉛は、Ｘ線回折（Ｘ−ｒａｙ  ｄｉｆｆｒａｃｔｉｏｎ，ＸＲＤ）分析時、ピーク位置（ｐｅａｋ  ｐｏｓｉｔｉｏｎ）２θ値が約３５°〜約３７°の範囲であり、下記数式２による微結晶サイズ（ｃｒｙｓｔａｌｌｉｔｅ  ｓｉｚｅ）の値が約１，０００Å〜約２，０００Åであり得る。
【００２３】
【数２】
2020514439.tif 000003
【００２４】
上記数式２において、Ｋは形状係数（ｓｈａｐｅ  ｆａｃｔｏｒ）であり、λはＸ線波長（Ｘ−ｒａｙ  ｗａｖｅｌｅｎｇｔｈ）であり、βはＸ線回折ピーク（ｐｅａｋ）のＦＷＨＭ値（ｄｅｇｒｅｅ）であり、θはピーク位置値（ｐｅａｋ  ｐｏｓｉｔｉｏｎ  ｄｅｇｒｅｅ）である。
【００２５】
具体例において、上記酸化亜鉛は、フォトルミネッセンス（Ｐｈｏｔｏ  Ｌｕｍｉｎｅｓｃｅｎｃｅ）測定時、３７０ｎｍ〜３９０ｎｍ領域のピークＡと４５０ｎｍ〜６００ｎｍ領域のピークＢとの強度比（Ｂ／Ａ）が約０．０１〜約０．５であり得る。
【００２６】
具体例において、上記（Ａ３）α−メチルスチレン共重合体と上記（Ｂ）酸化亜鉛との重量比は、約１．５：１〜約１５：１であり得る。
【００２７】
具体例において、上記熱可塑性樹脂組成物は、１２０℃で５時間の残留揮発成分（ＴＶＯＣ）が１７８０Ａｒｅａ／ｇ以下であり、１／８”厚でＡＳＴＭ  Ｄ２５６による衝撃強度が約１８ｋｇｆｃｍ／ｃｍ以上であり、ＪＩＳ  Ｚ  ２８０１抗菌評価法によって、５ｃｍ×５ｃｍの大きさの試験片に黄色ブドウ状球菌および大腸菌を接種し、下記数式３に基づいて算出した黄色ブドウ状球菌に対する抗菌活性値が約２．０〜約７．０で、大腸菌に対する抗菌活性値が約２．０〜約７．５であり得る。
【００２８】
【数３】
2020514439.tif 000004
【００２９】
上記数式３において、Ｍ１はブランク（ｂｌａｎｋ）試験片に対する３５℃、ＲＨ９０％の条件で２４時間培養した後の細菌数であり、Ｍ２は熱可塑性樹脂組成物試験片に対する３５℃、ＲＨ９０％の条件で２４時間培養した後の細菌数である。
【００３０】
本発明の他の観点は、上記熱可塑性樹脂組成物から形成された成形品である。
【発明の効果】
【００３１】
本発明は、低臭性、衝撃強度、耐クリープ性、耐熱性、流動性および抗菌性のバランスに優れ、別途の難燃剤を付加しなくても優れた難燃性能を有する熱可塑性樹脂組成物を提供する発明の効果を有する。
【発明を実施するための形態】
【００３２】
（Ａ）熱可塑性樹脂
本発明の熱可塑性樹脂は、（Ａ１）ゴム変性芳香族ビニル系グラフト共重合体；（Ａ２）ＡＳＴＭ  Ｄ  １２３８基準によって測定された流動指数が約５ｇ／１０ｍｉｎ〜約８ｇ／１０ｍｉｎの芳香族ビニル系共重合体樹脂；および（Ａ３）α−メチルスチレン共重合体を含む。
【００３３】
（Ａ１）ゴム変性芳香族ビニル系グラフト共重合体
本発明の一具体例にかかるゴム変性芳香族ビニル系グラフト共重合体としては、ゴム質重合体に芳香族ビニル系単量体および前記芳香族ビニル系単量体と共重合可能な単量体がグラフト共重合されたものを使用することができる。
【００３４】
具体例において、上記ゴム変性ビニル系グラフト共重合体は、ゴム質重合体に芳香族ビニル系単量体および上記芳香族ビニル系単量体と共重合可能な単量体等を添加して重合でき、上記重合は乳化重合、懸濁重合、塊状重合等の公知の重合方法によって行うことができる。
【００３５】
具体例において、上記ゴム質重合体としては、ポリブタジエン、ポリ（スチレン−ブタジエン）、ポリ（アクリロニトリル−ブタジエン）等のジエン系ゴムおよび上記ジエン系ゴムに水素添加した飽和ゴム、イソプレンゴム、ポリブチルアクリル酸等のアクリル系ゴム、エチレン−プロピレン−ジエン単量体三元共重合体（ＥＰＤＭ）等を例示することができる。これらは、単独または２種以上混合して適用することができる。例えば、ジエン系ゴムを使用することができ、具体的には、ブタジエン系ゴムを使用することができる。上記ゴム質重合体の含有量は、ゴム変性芳香族ビニル系グラフト共重合体全体の重量（１００重量％）のうち、約５重量％〜約６５重量％、具体的には約１０重量％〜約６０重量％、より具体的には約２０重量％〜約５０重量％、例えば、２０重量％、２１重量％、２２重量％、２３重量％、２４重量％、２５重量％、２６重量％、２７重量％、２８重量％、２９重量％、３０重量％、３１重量％、３２重量％、３３重量％、３４重量％、３５重量％、３６重量％、３７重量％、３８重量％、３９重量％、４０重量％、４１重量％、４２重量％、４３重量％、４４重量％、４５重量％、４６重量％、４７重量％、４８重量％、４９重量％、５０重量％であり得る。上記範囲で熱可塑性樹脂組成物の耐衝撃性、機械的物性等が優れる。
【００３６】
また、上記ゴム質重合体（ゴム粒子）の平均粒子径（Ｚ−平均）は、約０．１μｍ〜約１μｍ、具体的には約０．１５μｍ〜約０．５μｍ、より具体的には約０．２０μｍ〜約０．３５μｍ、例えば、０．２０μｍ、０．２１μｍ、０．２２μｍ、０．２３μｍ、０．２４μｍ、０．２５μｍ、０．２６μｍ、０．２７μｍ、０．２８μｍ、０．２９μｍ、０．３０μｍ、０．３１μｍ、０．３２μｍ、０．３３μｍ、０．３４μｍ、０．３５μｍであり得る。前記範囲で熱可塑性樹脂組成物の耐衝撃性、外観等に優れる。
【００３７】
具体例において、前記芳香族ビニル系単量体は、前記ゴム質共重合体にグラフト共重合され得るものであり、例えば、スチレン、α−メチルスチレン、α−メチルスチレン、ｐ−メチルスチレン、ｐ−ｔ−ブチルスチレン、エチルスチレン、ビニルキシレン、モノクロロスチレン、ジクロロスチレン、ジブロモスチレン、ビニルナフタレン等を使用することができるが、これらに制限されるものではない。これらは、単独または２種以上混合して適用することができる。上記芳香族ビニル系単量体の含有量は、ゴム変性芳香族ビニル系グラフト共重合体全体の重量（１００重量％）のうち、約１５重量％〜約９４重量％、具体的には約２０重量％〜約８０重量％、より具体的には約３０重量％〜約６０重量％、例えば、３０重量％、３１重量％、３２重量％、３３重量％、３４重量％、３５重量％、３６重量％、３７重量％、３８重量％、３９重量％、４０重量％、４１重量％、４２重量％、４３重量％、４４重量％、４５重量％、４６重量％、４７重量％、４８重量％、４９重量％、５０重量％、５１重量％、５２重量％、５３重量％、５４重量％、５５重量％、５６重量％、５７重量％、５８重量％、５９重量％、６０重量％であり得る。上記範囲で熱可塑性樹脂組成物の耐疲労度、耐衝撃性、機械的物性等に優れる。
【００３８】
具体例において、上記芳香族ビニル系単量体と共重合可能な単量体としては、例えば、アクリロニトリル、メタクリロニトリル、エタクリロニトリル、フェニルアクリロニトリル、α−クロロアクリロニトリル、フマロニトリル等のシアン化ビニル系化合物、（メタ）アクリル酸およびそのアルキルエステル、無水マレイン酸、Ｎ−置換マレイミド等を使用することができ、単独あるいは２種以上混合して使用することができる。具体的には、アクリロニトリル、メチル（メタ）アクリレート、これらの組み合わせ等を使用することができる。上記芳香族ビニル系単量体と共重合可能な単量体の含量は、ゴム変性ビニル系グラフト共重合体全体１００重量％のうち、約１重量％〜約５０重量％、具体的には約５重量％〜約４５重量％、より具体的には約１０重量％〜約３０重量％、例えば、１０重量％、１１重量％、１２重量％、１３重量％、１４重量％、１５重量％、１６重量％、１７重量％、１８重量％、１９重量％、２０重量％、２１重量％、２２重量％、２３重量％、２４重量％、２５重量％、２６重量％、２７重量％、２８重量％、２９重量％、３０重量％であり得る。上記範囲で熱可塑性樹脂組成物の耐衝撃性、流動性、外観特性等に優れる。
【００３９】
具体例において、上記ゴム変性ビニル系グラフト共重合体としては、ブタジエン系ゴム質重合体に芳香族ビニル系化合物であるスチレン単量体とシアン化ビニル系化合物であるアクリロニトリル単量体がグラフトされた共重合体（ｇ−ＡＢＳ）、ブタジエン系ゴム質重合体に芳香族ビニル系化合物であるスチレン単量体と、これと共重合可能な単量体としてメチルメタクリレートがグラフトされた共重合体（ｇ−ＭＢＳ）等が例示することができるが、これらに限定されない。
【００４０】
具体例において、上記ゴム変性芳香族ビニル系グラフト共重合体は、全体の熱可塑性樹脂１００重量％中、約２０重量％〜約４５重量％、具体的には約２５重量％〜約４０重量％、例えば、２５重量％、２６重量％、２７重量％、２８重量％、２９重量％、３０重量％、３１重量％、３２重量％、３３重量％、３４重量％、３５重量％、３６重量％、３７重量％、３８重量％、３９重量％、４０重量％で含まれ得る。上記範囲で熱可塑性樹脂組成物の耐衝撃性、流動性（成形加工性）等に優れる。
【００４１】
（Ａ２）芳香族ビニル系共重合体樹脂
本発明の芳香族ビニル系共重合体樹脂は、ＡＳＴＭ  Ｄ  １２３８基準に基づいてＧｏｔｔｆｅｒｔ  ＭＩ−３によって測定された流動指数が約５ｇ／１０ｍｉｎ〜約８ｇ／１０ｍｉｎ、具体的には約５ｇ／１０ｍｉｎ〜約７．５ｇ／１０ｍｉｎ、例えば、５ｇ／１０ｍｉｎ、５．５ｇ／１０ｍｉｎ、６ｇ／１０ｍｉｎ、６．５ｇ／１０ｍｉｎ、７ｇ／１０ｍｉｎ、７．５ｇ／１０ｍｉｎの高流動芳香族ビニル系共重合体樹脂が適用される。もし、流動指数が約８ｇ／１０ｍｉｎを超える芳香族ビニル系共重合体樹脂を適用する場合、耐クリープ性が低下するという欠点があり、流動指数が約５ｇ／１０ｍｉｎ未満の芳香族ビニル系共重合体樹脂を適用する場合は、射出成形性が低下するという欠点がある。
【００４２】
具体例において、上記芳香族ビニル系共重合体樹脂は、芳香族ビニル系単量体およびシアン化ビニル系単量体等の前記芳香族ビニル系単量体と共重合可能な単量体を含む単量体混合物の重合体であり得る。
【００４３】
具体例において、上記芳香族ビニル系共重合体樹脂は、芳香族ビニル系単量体および芳香族ビニル系単量体と共重合可能な単量体等を混合した後、これを重合して得ることができ、前記重合は、乳化重合、懸濁重合、塊状重合等の公知の重合方法によって行うことができる。
【００４４】
具体例において、前記芳香族ビニル系単量体としては、スチレン、α−メチルスチレン、ｐ−メチルスチレン、ｐ−ｔ−ブチルスチレン、エチルスチレン、ビニルキシレン、モノクロロスチレン、ジクロロスチレン、ジブロモスチレン、ビニルナフタレン等を使用することができるが、これらに限定されるものではない。これらは単独または２種以上混合して適用することができる。上記芳香族ビニル系単量体の含有量は、芳香族ビニル系共重合体樹脂全体１００重量％中、約５０重量％〜約９０重量％、具体的には約６５重量％〜約８５重量％、例えば、６５重量％、６６重量％、６７重量％、６８重量％、６９重量％、７０重量％、７１重量％、７２重量％、７３重量％、７４重量％、７５重量％、７６重量％、７７重量％、７８重量％、７９重量％、８０重量％、８１重量％、８２重量％、８３重量％、８４重量％、８５重量％であり得る。上記範囲で熱可塑性樹脂組成物の耐衝撃性、流動性等に優れる。
【００４５】
具体例において、上記芳香族ビニル系単量体と共重合可能な単量体としては、例えば、アクリロニトリル、メタクリロニトリル、エタクリロニトリル、フェニルアクリロニトリル、α−クロロアクリロニトリル、フマロニトリル等のシアン化ビニル系単量体等を使用することができ、単独または２種以上混合して使用することができる。上記芳香族ビニル系単量体と共重合可能な単量体の含有量は、芳香族ビニル系共重合体樹脂全体１００重量％中、約１０重量％〜約８０重量％、具体的には約２０重量％〜約７０重量％、より具体的には約３０重量％〜６０重量％、例えば、３０重量％、３１重量％、３２重量％、３３重量％、３４重量％、３５重量％、３６重量％、３７重量％、３８重量％、３９重量％、４０重量％、４１重量％、４２重量％、４３重量％、４４重量％、４５重量％、４６重量％、４７重量％、４８重量％、４９重量％、５０重量％、５１重量％、５２重量％、５３重量％、５４重量％、５５重量％、５６重量％、５７重量％、５８重量％、５９重量％、６０重量％であり得る。上記範囲で熱可塑性樹脂組成物の耐衝撃性、流動性等に優れる。
【００４６】
具体例において、上記芳香族ビニル系共重合体樹脂は、ＧＰＣ（ｇｅｌ  ｐｅｒｍｅａｔｉｏｎ  ｃｈｒｏｍａｔｏｇｒａｐｈｙ）で測定した重量平均分子量（Ｍｗ）が約８５，０００ｇ／ｍｏｌ〜約１５０，０００ｇ／ｍｏｌ、具体的には約９０，０００ｇ／ｍｏｌ〜約１４０，０００ｇ／ｍｏｌ、例えば、９０，０００ｇ／ｍｏｌ、９５，０００ｇ／ｍｏｌ、１００，０００ｇ／ｍｏｌ、１０５，０００ｇ／ｍｏｌ、１１０，０００ｇ／ｍｏｌ、１１５，０００ｇ／ｍｏｌ、１２０，０００ｇ／ｍｏｌ、１２５，０００ｇ／ｍｏｌ、１３０，０００ｇ／ｍｏｌ、１３５，０００ｇ／ｍｏｌ、１４０，０００ｇ／ｍｏｌであり得る。上記範囲で熱可塑性樹脂組成物の機械的強度、成形性等に優れる。
【００４７】
具体例において、上記芳香族ビニル系共重合体樹脂は、全体の熱可塑性樹脂１００重量％中、約４０重量％〜約７５重量％、具体的には約５０重量％〜約７０重量％、例えば、５０重量％、５１重量％、５２重量％、５３重量％、５４重量％、５５重量％、５６重量％、５７重量％、５８重量％、５９重量％、６０重量％、６１重量％、６２重量％、６３重量％、６４重量％、６５重量％、６６重量％、６７重量％、６８重量％、６９重量％、７０重量％で含まれ得る。上記範囲で熱可塑性樹脂組成物の耐衝撃性、流動性（成形加工性）等に優れる。
【００４８】
（Ａ３）α−メチルスチレン共重合体
本発明のα−メチルスチレン共重合体は、α−メチルスチレンおよびα−メチルスチレンと共重合可能な単量体を含む単量体混合物の重合体であり得る。
【００４９】
具体例において、α−メチルスチレン共重合体は、α−メチルスチレン約６５重量％〜約８０重量％、例えば、６５重量％、６６重量％、６７重量％、６８重量％、６９重量％、７０重量％、７１重量％、７２重量％、７３重量％、７４重量％、７５重量％、７６重量％、７７重量％、７８重量％、７９重量％、８０重量％及び共重合可能な単量体約２０重量％〜約３５重量％、例えば、２０重量％、２１重量％、２２重量％、２３重量％、２４重量％、２５重量％、２６重量％、２７重量％、２８重量％、２９重量％、３０重量％、３１重量％、３２重量％、３３重量％、３４重量％、３５重量％の共重合体になり得る。上記範囲で耐熱性、耐衝撃性、および流動性に優れるという長所がある。
【００５０】
上記共重合可能な単量体は、アクリロニトリル、メタクリロニトリル、エタクリロニトリル、フェニルアクリロニトリル、α−クロロアクリロニトリル、フマロニトリル等のシアン化ビニル系単量体等が使用され得る。これらは、単独または２種以上混合して使用される。
【００５１】
具体例において、上記α−メチルスチレン共重合体は、α−メチルスチレンおよびこれと共重合可能な単量体等を混合した後、重合して得ることができ、前記重合は、乳化重合、懸濁重合、塊状重合等の公知の重合方法によって行うことができる。
【００５２】
具体例において、前記α−メチルスチレン共重合体は、ＧＰＣ（ｇｅｌ  ｐｅｒｍｅａｔｉｏｎ  ｃｈｒｏｍａｔｏｇｒａｐｈｙ）で測定した重量平均分子量（Ｍｗ）が約１３０，０００ｇ／ｍｏｌ〜約１８０，０００ｇ／ｍｏｌ、具体的には約１３５，０００ｇ／ｍｏｌ〜約１６０，０００ｇ／ｍｏｌ、例えば、１３５，０００ｇ／ｍｏｌ、１４０，０００ｇ／ｍｏｌ、１４５，０００ｇ／ｍｏｌ、１５０，０００ｇ／ｍｏｌ、１５５，０００ｇ／ｍｏｌ、１６０，０００ｇ／ｍｏｌであり得る。上記範囲で熱可塑性樹脂組成物の機械的強度、成形性等に優れる。
【００５３】
一方、ＭＡ２が（Ａ２）芳香族ビニル系共重合体樹脂の重量平均分子量であり、ＭＡ３が（Ａ３）α−メチルスチレン共重合体の重量平均分子量とすると、下記数式１を満足する。
【００５４】
【数４】
2020514439.tif 000005
【００５５】
上記数式１において、ＭＡ２は（Ａ２）芳香族ビニル系共重合体樹脂の重量平均分子量であり、ＭＡ３は（Ａ３）α−メチルスチレン共重合体の重量平均分子量である。
【００５６】
また、上記（Ａ２）芳香族ビニル系共重合体樹脂と上記（Ａ３）α−メチルスチレン共重合体との重量比は、約５：１〜約１５：１、例えば、５：１、６：１、７：１、８：１、９：１、１０：１、１１：１、１２：１、１３：１、１４：１、１５：１であり得る。上記範囲で耐クリープ性に優れる。
【００５７】
具体例において、上記α−メチルスチレン共重合体は、全体の熱可塑性樹脂１００重量％中、約３重量％〜約１５重量％、具体的には約５重量％〜約１０重量％、例えば、５重量％、６重量％、７重量％、８重量％、９重量％、１０重量％で含まれ得る。上記範囲で熱可塑性樹脂組成物の耐衝撃性、流動性（成形加工性）等に優れる。
【００５８】
（Ｂ）酸化亜鉛
本発明で使用される酸化亜鉛は、フォトルミネッセンス（Ｐｈｏｔｏ  Ｌｕｍｉｎｅｓｃｅｎｃｅ）測定時、３７０ｎｍ〜３９０ｎｍ領域のピークＡと４５０ｎｍ〜６００ｎｍ領域のピークＢとの強度比（Ｂ／Ａ）が、約０．０１〜約１、具体的には約０．０１〜約０．５、好ましくは約０．０１〜約０．１、例えば、０．０１、０．０２、０．０３、０．０４、０．０５、０．０６、０．０７、０．０８、０．０９、０．１であり、窒素ガス吸着法を用いて、ＢＥＴ分析装置で測定したＢＥＴ表面積が約１０ｍ２／ｇ以下、具体的には約１ｍ２／ｇ〜約７ｍ２／ｇ、例えば、１ｍ２／ｇ、２ｍ２／ｇ、３ｍ２／ｇ、４ｍ２／ｇ、５ｍ２／ｇ、６ｍ２／ｇ、７ｍ２／ｇであるものを使用する。もし、上記酸化亜鉛の強度比（Ｂ／Ａ）が約０．０１未満の場合は、抗菌性が低下し得、約１を超える場合は耐変色性、低臭性および耐クリープ性を確保することができない。また、ＢＥＴ表面積が約１０ｍ２／ｇを超える酸化亜鉛を適用する場合は、本発明の目的とする低臭性および耐クリープ性を確保することができない。
【００５９】
前記酸化亜鉛は、Ｂｅｃｋｍａｎ  ｃｏｕｌｔｅｒ  ＬＳ  １３  ３２０  Ｐａｒｔｉｃｌｅ  ｓｉｚｅ  ａｎａｌｙｚｅｒ粒度分析装置を用いて測定した平均粒子径が、約０．２μｍ〜約３μｍ、具体的には約０．５μｍ〜約３μｍ、例えば、０．５μｍ、０．６μｍ、０．７μｍ、０．８μｍ、０．９μｍ、１μｍ、１．１μｍ、１．２μｍ、１．３μｍ、１．４μｍ、１．５μｍ、１．６μｍ、１．７μｍ、１．８μｍ、１．９μｍ、２μｍ、２．１μｍ、２．２μｍ、２．３μｍ、２．４μｍ、２．５μｍ、２．６μｍ、２．７μｍ、２．８μｍ、２．９μｍ、３μｍであり得る。上記範囲で優れた外観を有することができる。
【００６０】
上記酸化亜鉛は、Ｘ線回折（Ｘ−ｒａｙ  ｄｉｆｆｒａｃｔｉｏｎ、ＸＲＤ）分析時、ピーク位置（ｐｅａｋ  ｐｏｓｉｔｉｏｎ）２θ値が約３５°〜約３７°の範囲であり、下記式２による微結晶サイズ（ｃｒｙｓｔａｌｌｉｔｅ  ｓｉｚｅ）の値が約１，０００Å〜約２，０００Å、具体的には約１，２００Å〜約１，８００Å、例えば、１，２００Å、１，３００Å、１，４００Å、１，５００Å、１，６００Å、１，７００Å、１，８００Åであり得る。上記範囲で、熱可塑性樹脂組成物の初期色相、耐候性、抗菌性等に優れる。
【００６１】
【数５】
2020514439.tif 000006
【００６２】
上記数式２において、Ｋは形状係数（ｓｈａｐｅ  ｆａｃｔｏｒ）であり、λはＸ線波長（Ｘ−ｒａｙ  ｗａｖｅｌｅｎｇｔｈ）であり、βはＸ線回折ピーク（ｐｅａｋ）のＦＷＨＭ値（ｄｅｇｒｅｅ）であり、θはピーク位置値（ｐｅａｋ  ｐｏｓｉｔｉｏｎ  ｄｅｇｒｅｅ）である。
【００６３】
具体例において、前記酸化亜鉛は純度が約９９％以上であってもよい。上記範囲で、熱可塑性樹脂組成物の初期色相、耐候性、抗菌性等がさらに優れる。
【００６４】
具体例において、前記酸化亜鉛は、金属形態の亜鉛を溶かした後、約８５０℃〜約１，０００℃、具体的には約９００℃〜約９５０℃に加熱して気化させた後、酸素ガスを注入し、約２０℃〜約３０℃に冷却して、必要に応じて、反応器に窒素／水素ガスを注入しながら、約７００℃〜約８００℃で約３０分〜約１５０分間熱処理を行った後、常温（約２０℃〜約３０℃）に冷却して製造することができる。
【００６５】
具体例において、前記酸化亜鉛は、前記熱可塑性樹脂（Ａ）１００重量部に対して、約０．１重量部〜約１０重量部、具体的には約２重量部〜約６重量部、例えば、２重量部、３重量部、４重量部、５重量部、６重量部で含まれ得る。上記範囲で耐衝撃性、難燃性、低臭性、および抗菌性に優れる。
【００６６】
具体例において、上記（Ａ３）α−メチルスチレン共重合体と上記（Ｂ）酸化亜鉛との重量比は、約１．５：１〜約１５：１、例えば、１．５：１、２：１、２．５：１、３：１、３．５：１、４：１、４．５：１、５：１、５．５：１、６：１、６．５：１、７：１、７．５：１、８：１、８．５：１、９：１、９．５：１、１０：１、１０．５：１、１１：１、１１．５：１、１２：１、１２．５：１、１３：１、１３．５：１、１４：１、１４．５：１、１５：１であり得る。上記範囲で、耐衝撃性、難燃性、低臭性、および抗菌性により優れる。
【００６７】
本発明の一具体例にかかる熱可塑性樹脂組成物は、通常の熱可塑性樹脂組成物に含まれる添加剤をさらに含んでもよい。上記添加剤としては、難燃剤、充填剤、酸化防止剤、滴下防止剤、滑剤、離型剤、核剤、帯電防止剤、安定剤、顔料、染料、これらの混合物等が例示できるが、これらに制限されない。上記添加剤を使用する際、その含有量は、熱可塑性樹脂１００重量部に対して、約０．００１重量部〜約４０重量部、具体的には約０．１重量部〜約１０重量部、例えば、０．１重量部、１重量部、２重量部、３重量部、４重量部、５重量部、６重量部、７重量部、８重量部、９重量部、１０重量部であってもよい。
【００６８】
本発明の一具体例にかかる熱可塑性樹脂組成物は、前記構成成分を混合し、通常の二軸押出機を使用して、約２００℃〜約２８０℃、具体的には約２２０℃〜約２５０℃、例えば、２２０℃、２３０℃、２４０℃、２５０℃で溶融押出ししたペレット形態でもよい。
【００６９】
上記熱可塑性樹脂組成物は、黄色ブドウ状球菌、大腸菌、枯草菌、緑膿菌、サルモネラ菌、肺炎球菌、ＭＲＳＡ（Ｍｅｔｈｉｃｉｌｌｉｎ−Ｒｅｓｉｓｔａｎｔ  Ｓｔａｐｈｙｌｏｃｏｃｃｕｓ  Ａｕｒｅｕｓ）等の多様な細菌に対して抗菌効果がある。
【００７０】
具体例において、前記熱可塑性樹脂組成物は、ＪＩＳ  Ｚ  ２８０１抗菌評価法によって、５ｃｍ×５ｃｍの大きさの試験片に黄色ブドウ状球菌および大腸菌を接種し、下記数式３に基づいて算出した黄色ブドウ状球菌に対する抗菌活性値が約２．０〜約７．０、具体的には約３〜約７．０、より具体的には約４〜約６．５、例えば、４、４．５、５．５、６、６．５であり、大腸菌に対する抗菌活性値が約２．０〜約７．５、具体的には約４〜約７．０、より具体的には約５〜約６．５、例えば、５．５、６、６．５であり得る：
【００７１】
【数６】
2020514439.tif 000007
【００７２】
上記数式３において、Ｍ１はブランク（ｂｌａｎｋ）試験片に対する３５℃、ＲＨ９０％の条件で２４時間培養した後の細菌数であり、Ｍ２は熱可塑性樹脂組成物試験片に対する３５℃、ＲＨ９０％の条件で２４時間培養した後の細菌数である。
【００７３】
上記熱可塑性樹脂組成物は、１／８”厚でＡＳＴＭＤ２５６による衝撃強度が約１８ｋｇｆｃｍ／ｃｍ以上、具体的には約１８ｋｇｆｃｍ／ｃｍ〜約３０ｋｇｆｃｍ／ｃｍ、例えば、１８ｋｇｆｃｍ／ｃｍ、１９ｋｇｆｃｍ／ｃｍ、２０ｋｇｆｃｍ／ｃｍ、２１ｋｇｆｃｍ／ｃｍ、２２ｋｇｆｃｍ／ｃｍ、２３ｋｇｆｃｍ／ｃｍ、２４ｋｇｆｃｍ／ｃｍ、２５ｋｇｆｃｍ／ｃｍ、２６ｋｇｆｃｍ／ｃｍ、２７ｋｇｆｃｍ／ｃｍ、２８ｋｇｆｃｍ／ｃｍ、２９ｋｇｆｃｍ／ｃｍ、３０ｋｇｆｃｍ／ｃｍであり得る。
【００７４】
具体例において、上記熱可塑性樹脂組成物は、１２０℃で５時間の間の残留ＨＳ−ＧＣによって測定した揮発成分（ＴＶＯＣ）が約１７８０Ａｒｅａ／ｇ以下、例えば、約０〜約１７７５Ａｒｅａ／ｇ、約０〜約１７７０Ａｒｅａ／ｇ、約０〜約１７３５Ａｒｅａ／ｇ、約０〜約１７００Ａｒｅａ／ｇであり得る。
【００７５】
また、上記熱可塑性樹脂組成物は、６０℃、１５０Ｎの条件で測定した耐クリープ性（ｃｒｅｅｐ  ｄｉｓｐｌａｃｅｍｅｎｔ）が約０．８９ｍｍ未満、例えば、約０〜約０．８８ｍｍ、約０〜約０．８８ｍｍ、約０〜約０．８５ｍｍ、約０〜約０．８２ｍｍであり得る。
【００７６】
具体例において、前記熱可塑性樹脂組成物は、１／４”厚さ試験片についてＩＳＯ  ３０６Ｂ５０によって５ｋｇｆ、５０℃／時間の条件でビカット軟化点（Ｖｉｃａｔ  Ｓｏｆｔｅｎｉｎｇ  Ｔｅｍｐｅｒａｔｕｒｅ，ＶＳＴ）が約９０℃以上、例えば、約９２℃以上、約９４℃以上、約９５℃以上、約９６℃以上であり得る。上限は特に制限されないが、例えば、約５００℃以下、約４５０℃以下であり得る。
【００７７】
本発明にかかる成形品は、上記熱可塑性樹脂組成物から形成される。上記抗菌性熱可塑性樹脂組成物は、ペレットの形態で製造することができ、製造されたペレットは、射出成形、押出成形、真空成形、キャスティング成形等の多様な成形方法を通じて多様な成形品（製品）に製造することができる。これらの成形方法は、本発明が属する分野の通常の知識を有する者によって広く知られている。上記成形品は、衝撃強度、耐クリープ性、耐熱性、流動性および抗菌性のバランスに優れ、別途の難燃剤を付加しなくても優れた難燃性能を有するため、物理的な接触が多い抗菌機能製品、外装材、例えば、事務用機器や家庭用機器に適用することができる。
【実施例】
【００７８】
以下、実施例を通じて本発明をより具体的に説明するが、これらの実施例は単に説明を目的とするためのものであり、本発明を制限するものと解釈してはならない。
【００７９】
実施例
（Ａ）熱可塑性樹脂
（Ａ１）ゴム変性芳香族ビニル系グラフト共重合体
４５重量％のＺ−平均が３１０ｎｍのブタジエンゴムに、５５重量％のスチレンおよびアクリロニトリル（重量比：７５／２５）がグラフト共重合されたｇ−ＡＢＳを使用した。
【００８０】
（Ａ２）芳香族ビニル系共重合体樹脂
ＡＳＴＭ  Ｄ  １２３８基準に基づいて、Ｇｏｔｔｆｅｒｔ  ＭＩ−３によって測定された流動指数が７ｇ／１０ｍｉｎであり、アクリロニトリル含有量が３０重量％であり、重量平均分子量が１００，０００ｇ／ｍｏｌであるＳＡＮ共重合体を使用した。
【００８１】
（Ａ３）α−メチルスチレン共重合体
アクリロニトリル含有量が３０重量％であり、重量平均分子量が１５０，０００ｇ／ｍｏｌであるＡＭＳ−ＳＡＮ共重合体を使用した。
【００８２】
（Ａ４）芳香族ビニル系共重合体樹脂
ＡＳＴＭ  Ｄ  １２３８基準に基づいて、Ｇｏｔｔｆｅｒｔ  ＭＩ−３によって測定された流動指数が２ｇ／１０ｍｉｎであり、アクリロニトリル含有量が３０重量％であり、重量平均分子量が１００，０００ｇ／ｍｏｌであるＳＡＮ共重合体を使用した。
【００８３】
（Ｂ）酸化亜鉛
下記表１の酸化亜鉛を使用した。
【００８４】
【表１】
2020514439.tif 000008
【００８５】
酸化亜鉛の物性測定方法
（１）平均粒子径（単位：μｍ）：粒度分析装置（Ｂｅｃｋｍａｎ  Ｃｏｕｌｔｅｒ社のＬａｓｅｒ  Ｄｉｆｆｒａｃｔｉｏｎ  Ｐａｒｔｉｃｌｅ  Ｓｉｚｅ  Ａｎａｌｙｚｅｒ  ＬＳＩ３  ３２０の機器）を使用して、平均粒子径（体積平均）を測定した。
【００８６】
（２）ＢＥＴ表面積（単位：ｍ２／ｇ）：窒素ガス吸着法を用いて、ＢＥＴ分析装置（Ｍｉｃｒｏｍｅｒｉｔｉｃｓ社のＳｕｒｆａｃｅ  Ａｒｅａ  ａｎｄ  Ｐｏｒｏｓｉｔｙ  Ａｎａｌｙｚｅｒ  ＡＳＡＰ  ２０２０装置）でＢＥＴ表面積を測定した。
【００８７】
（３）純度（単位：％）：ＴＧＡ熱分析法を用いて、８００℃の温度で残留する重さをもって純度を測定した。
【００８８】
（４）ＰＬの強度比（Ｂ／Ａ）：フォトルミネッセンス（Ｐｈｏｔｏ  Ｌｕｍｉｎｅｓｃｅｎｃｅ）測定法に従い、室温で３２５ｎｍ波長のＨｅ−Ｃｄ  ｌａｓｅｒ（ＫＩＭＭＯＮ社、３０ｍＷ）を試験片に入射して発光するスペクトルをＣＣＤ  ｄｅｔｅｃｔｏｒを用いて検出し、このとき、ＣＣＤ  ｄｅｔｅｃｔｏｒの温度は−７０℃を維持した。３７０ｎｍ〜３９０ｎｍ領域のピークＡと４５０ｎｍ〜６００ｎｍ領域のピークＢとの強度比（Ｂ／Ａ）を測定した。ここで、射出試験片は別途の処理をせずレーザー（ｌａｓｅｒ）を試験片に入射させてＰＬ分析を行い、酸化亜鉛粉末は、６ｍｍ径のペレタイザー（ｐｅｌｌｅｔｉｚｅｒ）に入れ、圧着して平らに試験片を作製した後、測定した。
【００８９】
（５）微結晶サイズ（ｃｒｙｓｔａｌｌｉｔｅ  ｓｉｚｅ，単位：Å）：高分解能Ｘ線回折分析装置（Ｈｉｇｈ  Ｒｅｓｏｌｕｔｉｏｎ  Ｘ−Ｒａｙ  Ｄｉｆｆｒａｃｔｏｍｅｔｅｒ、製造社：Ｘ’ｐｅｒｔ社、装置名：ＰＲＯ−ＭＲＤ）を使用し、ピーク位置（ｐｅａｋ  ｐｏｓｉｔｉｏｎ）２θ値が３５°〜３７°の範囲であり、測定されたＦＷＨＭ値（回折ピーク（ｐｅａｋ）のＦｕｌｌ  ｗｉｄｔｈ  ａｔ  Ｈａｌｆ  Ｍａｘｉｍｕｍ）を基準にＳｃｈｅｒｒｅｒ’ｓ  ｅｑｕａｔｉｏｎ（下記数式２）に適用して演算した。ここで、粉末形態および射出試験片の両方で測定が可能であり、より正確な分析のために、射出試験片の場合は、６００℃、エアー（ａｉｒ）状態で２時間熱処理して、高分子樹脂を除去した後、ＸＲＤ分析を行った。
【００９０】
【数７】
2020514439.tif 000009
【００９１】
上記数式２において、Ｋは形状係数（ｓｈａｐｅ  ｆａｃｔｏｒ）であり、λはＸ線波長（Ｘ−ｒａｙ  ｗａｖｅｌｅｎｇｔｈ）であり、βはＸ線回折ピーク（ｐｅａｋ）のＦＷＨＭ値（ｄｅｇｒｅｅ）であり、θはピーク位置値（ｐｅａｋ  ｐｏｓｉｔｉｏｎ  ｄｅｇｒｅｅ）である。
【００９２】
実施例１〜３および比較例１〜５：熱可塑性樹脂組成物の製造
上記の各構成成分を下記表２および３に記載したような含有量で添加した後、２３０℃で押出してペレットを製造した。押出は、Ｌ／Ｄ＝３６、直径４５ｍｍの二軸押出機を使用し、製造されたペレットは８０℃で４時間以上乾燥した後、６Ｏｚ射出成形機（成形温度２５０℃，金型温度：６０℃）で射出して試験片を製造した。製造された試験片について、下記の方法で物性を評価し、その結果を下記表２に示した。
【００９３】
物性の評価方法
（１）抗菌活性値：ＪＩＳ  Ｚ  ２８０１抗菌評価法に従い、５ｃｍ×５ｃｍの大きさの試験片に黄色ブドウ状球菌および大腸菌を接種し、下記数式３に基づいて抗菌活性値を求めた。
【００９４】
【数８】
2020514439.tif 000010
【００９５】
［数式３］
抗菌活性値＝ｌｏｇ（Ｍ１／Ｍ２）
（上記数式３において、Ｍ１はブランク（ｂｌａｎｋ）試片に対する３５℃、ＲＨ９０％の条件で２４時間培養した後の細菌数であり、Ｍ２は熱可塑性樹脂組成物試片に対する３５℃、ＲＨ９０％の条件で２４時間培養した後の細菌数である。）
（２）衝撃強度（単位：ｋｇｆｃｍ／ｃｍ）：１／８”厚でＡＳＴＭＤ２５６に基づいてＩＮＳＴＲＯＮ装置を使用して測定した。
【００９６】
（３）低臭性（単位：Ａｒｅａ／ｇ）：ＨＳ−ＧＣを使用して１２０℃で５時間の残留揮発成分（ＴＶＯＣ）を測定した。
【００９７】
（４）耐クリープ性（ｃｒｅｅｐ  ｄｉｓｐｌａｃｅｍｅｎｔ、単位：ｍｍ）：ＹＯＮＥＫＵＲＡ  ＭＦＧ．Ｃｏ．，Ｌｔｄのｃｒｅｅｐ試験機を利用。６０℃、１５０Ｎの条件で試験片の変形を測定した。試験片の変形（ｄｉｓｐｌａｃｅｍｅｎｔ）が少ないほど優れる。
【００９８】
（５）難燃性：ＵＬ  ９４  ５Ｖ試験の条件（１２５ｍｍ  Ｖｅｒｔｉｃａｌ  Ｂｕｒｎｉｎｇ  Ｔｅｓｔ）によって測定した。
【００９９】
（６）流動性（単位：ｇ／１０ｍｉｎ）：ＡＳＴＭ  Ｄ１２３８に規定されている評価方法に基づいて、２００℃および５ｋｇの条件でＧｏｔｔｆｅｒｔ  ＭＩ−３で流動指数（ＭＩ）を測定した。
【０１００】
（７）耐熱性（単位：℃）：１／４”厚試験片について、ＩＳＯ  ３０６Ｂ５０に基づいて５ｋｇｆ、５０℃／時間の条件でビカット軟化点（Ｖｉｃａｔ  Ｓｏｆｔｅｎｉｎｇ  Ｔｅｍｐｅｒａｔｕｒｅ、ＶＳＴ）を測定した。
【０１０１】
【表２】
2020514439.tif 000011
【０１０２】
【表３】
2020514439.tif 000012
【０１０３】
上記の結果から、実施例１〜３は、低臭性、衝撃強度、耐クリープ性、難燃性、流動性、耐熱性および抗菌性が全て優れることが分かった。これに比べて、α−メチルスチレン共重合体の代わりに一般的なＳＡＮを適用した比較例１は、耐熱度および耐クリープ性が低下し、高流動ＳＡＮの代わりに一般的なＳＡＮを適用した比較例２は、流動性が低下し難燃度が測定されなかった。本発明の酸化亜鉛の範囲から外れた他の酸化亜鉛を適用した比較例３は、抗菌効果はあるものの、衝撃強度および低臭効果が低下することが確認できた。また、酸化亜鉛を過剰量適用した比較例４は、衝撃強度、流動性、難燃度が低下し、酸化亜鉛を少なく適用した比較例７は、低臭性、抗菌性等が低下したことが分かった。
【０１０４】
本発明の単純な変形あるいは変更は、本分野の通常の知識を有する者が容易に実施でき、このような変形や変更は共に本発明の領域に含まれるものとみなすことができる。
【国際調査報告】
2020514439.tif 000016
2020514439.tif 000017
2020514439.tif 000018
2020514439.tif 000019